(57)【要約】【課題】弾性粉体を含有する圧縮成型固形粉末化粧料において、使用感や使用性を損ねることなく、良好な耐衝撃性を有し、また固体触媒活性を低減した圧縮成型固形粉末化粧料を提供する。【解決手段】弾性粉体と液状油を含有する圧縮成型固形粉末化粧料において、平均粒子径１〜３０μｍのポリエチレンテレフタレート微粉砕粉末を配合してなり、上記弾性粉体の配合量が０．５〜７質量％、液状油の配合量が２〜１５質量％、ポリエチレンテレフタレート微粉砕粉末の配合量が２０〜７５質量％である圧縮成型固形粉末化粧料である。上記の弾性粉体は、JIS K6301のスプリング式硬さ試験による硬さが３０〜５０、平均粒子径が３〜３５μｍの弾性粉体が好ましい。上記の圧縮成型固形粉末化粧料には、更に固形油粉末を０．０５〜１質量％配合することが好ましい。この固形油粉末は、平均粒子径０．０５〜２０μｍの固形油粉末が好ましい。また、この固形油粉末は、融点８５〜１２５℃の固形油粉末が好ましい。更に、圧縮成型固形粉末化粧料には、金属酸化物粉体を配合してもよい。金属酸化物粉体は表面処理金属酸化物粉体が好ましい。【選択図】なし【特許請求の範囲】
【請求項１】
弾性粉体と液状油を含有する圧縮成型固形粉末化粧料において、平均粒子径１〜３０μｍのポリエチレンテレフタレート微粉砕粉末を配合してなり、上記弾性粉体の配合量が０．５〜７質量％、液状油の配合量が２〜１５質量％、ポリエチレンテレフタレート微粉砕粉末の配合量が２０〜７５質量％であることを特徴とする圧縮成型固形粉末化粧料。
【請求項２】
弾性粉体が、JIS K6301のスプリング式硬さ試験による硬さが２５〜８０、平均粒子径が３〜３５μｍの弾性粉体である請求項１記載の圧縮成型固形粉末化粧料。
【請求項３】
更に固形油粉末を、０．０５〜１質量％配合した請求項１又は２記載の圧縮成型固形粉末化粧料。
【請求項４】
固形油粉末が、平均粒子径０．０５〜２０μｍの固形油粉末である請求項３記載の圧縮成型固形粉末化粧料。
【請求項５】
固形油粉末が、融点８５〜１２５℃の固形油粉末である請求項３又は４に記載の圧縮成型固形粉末化粧料。
【請求項６】
更に、金属酸化物粉体を配合した請求項１〜５のいずれかに記載の圧縮成型固形粉末化粧料。
【請求項７】
金属酸化物粉体が表面処理金属酸化物粉体である請求項６記載の圧縮成型固形粉末化粧料。
【発明の詳細な説明】
【技術分野】
【０００１】
本発明は、弾性粉体を含有する圧縮成型固形粉末化粧料に関する。より詳しくは、ポリエチレンテレフタレート微粉砕粉末を配合した、使用性、使用感が良好であり、耐衝撃性を有し、製剤全体としての固体触媒活性が低い圧縮成型固形粉末化粧料に関する。
【背景技術】
【０００２】
固形粉末化粧料は、粉体混合物を皿状容器に充填し、成形し、この成形物をコンパクト容器に装着して用いる化粧料である。固形粉末化粧料は、携帯性が良いため、ファンデーションやアイシャドウ等のメーキャップ化粧料に汎用されている剤型である。そして、固形粉末化粧料は、ハンドバック等に入れて携帯されるため、成形物の耐衝撃性が悪いと、成形物が割れたり、崩れたりするので、耐衝撃性が保証された水準でなければならない。また、固形粉末化粧料は、成形物表面を小道具で擦りとり、肌に塗布して使用するので、小道具への取れ具合、肌への塗布感等の使用感が商品の重要な品質となっている。
【０００３】
固形粉末化粧料の成形方法としては、着色顔料、体質顔料、光輝性顔料等からなる粉体系に油剤を加えて分散し、これをアルミニウム等の金属製や樹脂製の皿状容器に充填し、次いで圧縮成型して製造する、いわゆるプレス成形法が、一般的に用いられてきた。このプレス成形法では、化粧料基材の組成によって、耐衝撃性の低下、剥離、欠けといった成形不良の問題を生じる場合があり、この問題が発生しないように、化粧料基材の配合成分の検討や圧縮成型条件の検討を行う必要がある。
【０００４】
圧縮成型法の上記の問題を解決し、圧縮成型法における固形粉末化粧料の耐衝撃性を高めるために、粉末状ワックスを配合したり（特許文献１）、固形油粉末を配合する（特許文献２、８）ことが提案されている。しかしながら、固形粉末化粧料に後述する弾性粉体を配合する場合には、弾性粉体が圧縮成型し難いため、成形不良に伴う耐衝撃性に劣ることがある。そのため、十分な耐衝撃性を得るには、粉末状ワックスや固形油粉末の配合量を増すか、或いは弾性粉体を減らす必要があり、結果として、化粧料の伸び広がりの滑らかさなどの使用感を著しく損なう問題点がある。また、耐衝撃性を高める他の方法として、油剤を多量に配合する方法が知られているが、油剤を多量に配合した化粧料は、塗布時の使用感が重くなり、化粧料ののびが悪くなったり、また経時的に化粧料が締まって使用性が悪化するいわゆるケーキングが生じる問題点がある。
【０００５】
また、圧縮成型法における固形粉末化粧料の耐衝撃性を高めるために、粉末にタルクを用いる方法が提案されている。例えば、２〜８μｍの粒径を有するタルクと雲母とを組み合わせて配合する方法（特許文献３）、さらには、タルクとカルナウバワックスを多量配合する方法（特許文献４）が提案されている。しかしながら、特許文献３、４記載のタルクを多量に配合する方法を用いると、タルクは油にぬれると色がくすむために、皮脂による化粧膜のぬれが進むことで、経時での化粧膜の色くすみが生じる問題点がある。経時での色くすみを抑制する技術としては、酸化チタンと鉄化合物とを焼成して得られる肌色焼結顔料を配合することで経時での色くすみを抑制する方法（特許文献５）や、単独の水又は油には濡れないが、水と油を同時に接触させると濡れる粉体を配合することで経時的な化粧膜の色沈みを防止する方法（特許文献６）などがある。
【０００６】
また、化粧料にシリコーンエラストマーやウレタンなどに代表される弾性粉体を配合することで使用性や毛穴隠し効果に優れた化粧料を提供することが知られている（特許文献７、８）。また、平均粒子径０．５〜２０μｍのポリエチレンテレフタレート粉体を、化粧料全量に対して１〜８０重量％含有する化粧料が知られており、このポリエチレンテレフタレート粉体を体質顔料として配合した化粧料は、伸びがよく、色くすみが少なく、成型（プレス）が容易であるとされている（特許文献９）。
【先行技術文献】
【特許文献】
【０００７】
【特許文献１】特開平４−１８０１１号公報
【特許文献２】特開２００５−２７２４２７号公報
【特許文献３】特開平６−１９２０３８号公報
【特許文献４】特開２００３−１１９１１１号公報
【特許文献５】特開２００７−１４５７７８号公報
【特許文献６】特開２００２−２５５７４４号公報
【特許文献７】特開平８−３１９２１５号公報
【特許文献８】特開２０００−７２６２４号公報
【特許文献９】特開２００８−６３３０５号公報
【発明の概要】
【発明が解決しようとする課題】
【０００８】
圧縮成型固形粉末化粧料に弾性粉体を含有させることにより、使用感・使用性を向上できるが、固形弾性粉体を含有させた圧縮成型固形粉末化粧料は、弾性粉体の存在により、耐衝撃性が劣る。本発明は、この弾性粉体を含有する圧縮成型固形粉末化粧料について、使用感・使用性を損ねることなく、良好な耐衝撃性を有し、また固体触媒活性が低い圧縮成型固形粉末化粧料を提供することを目的とする。
【課題を解決するための手段】
【０００９】
本発明者らは鋭意検討した結果、弾性粉体を含有する圧縮成型固形粉末化粧料について、ポリエチレンテレフタレート微粉砕粉末を配合することにより、使用感や使用性を損ねることなく、良好な耐衝撃性を有する圧縮成型固形粉末化粧料が得られること、更にポリエチレンテレフタレート微粉砕粉末の存在により、金属酸化物粉体が配合されていても、製剤全体として固体触媒活性が低くなることを見出し、本発明を完成した。
【００１０】
すなわち、本発明は、弾性粉体と液状油を含有する圧縮成型固形粉末化粧料において、平均粒子径１〜３０μｍのポリエチレンテレフタレート微粉砕粉末を配合してなり、上記弾性粉体の配合量が０．５〜７質量％（以下、「質量％」を単に「％」と示す。）、液状油の配合量が２〜１５％、ポリエチレンテレフタレート微粉砕粉末の配合量が２０〜７５％であることを特徴とする圧縮成型固形粉末化粧料である。上記の弾性粉体は、JIS K6301のスプリング式硬さ試験による硬さが２５〜８０、平均粒子径が３〜３５μｍの弾性粉体が好ましい。上記の圧縮成型固形粉末化粧料には、更に固形油粉末を０．０５〜１％配合することが好ましい。この固形油粉末は、平均粒子径０．０５〜２０μｍの固形油粉末が好ましい。また、この固形油粉末は、融点８５〜１２５℃の固形油粉末が好ましい。更に、圧縮成型固形粉末化粧料には、金属酸化物粉体を配合してもよい。この金属酸化物粉体は表面処理金属酸化物粉体が好ましい。
【発明の効果】
【００１１】
本発明の圧縮成型固形粉末化粧料は、弾性粉体を含有するので、小道具への取れ具合などの使用性がよく、塗布時の滑らかな伸び広がり等の使用感が良好であり、毛穴隠し効果がある。また、本発明の固形粉末化粧料は、平均粒子径が１〜３０μｍのポリエチレンテレフタレート微粉砕粉末を配合したので、弾性粉体を含有させたにもかかわらず、良好な耐衝撃性を有する。また、本発明の圧縮成型固形粉末化粧料では、金属酸化物粉体を配合した場合でも、製剤全体として固体触媒活性が低くなり、化粧料中の油剤などの成分の変色や劣化を抑制できる。
【発明を実施するための形態】
【００１２】
本発明は、弾性粉体と液状油を含有する圧縮成型固形粉末化粧料について、平均粒子径１〜３０μｍのポリエチレンテレフタレート微粉砕粉末を配合することによって、これを改良した発明である。弾性粉体と液状油を含有する圧縮成型固形粉末化粧料は既知である。この弾性粉体は、固形粉末化粧料の小道具への取れ具合などの使用性を良くし、塗布時の滑らかな伸び広がり、感触の向上など使用感を良好にし、また毛穴隠しなどのフォーカス効果などために配合する。本発明で用いる弾性粉体は、通常化粧料に配合される弾性粉体が用いられる。この弾性粉体は、ＪＩＳ  Ｋ６３０１に記載されているスプリング式硬さ試験における硬さ（以下、単に「ＪＩＳ硬さ」と略す）が２５〜８０の粉体が好ましく、更に好ましくは３０〜５０の粉体である。また、本発明の弾性粉体は、平均粒子径が３〜３５μｍが好ましく、この範囲であれば特に塗布時のなめらかさにおいて優れた効果が得られる。
【００１３】
このような粉体は、具体的にはシリコーン粉体、ポリウレタン粉末、ポリアクリル酸アルキル粉体、ナイロン粉体等であり、市販品としては、トレフィルＥ５０５、トレフィルＥ５０６、トレフィルＥ７０１（いずれも、東レ・ダウコーニング・シリコーン社製のシリコーン粉体）、テクポリマーＡＣＸ−８０６Ｃ（積水化成品工業社製のポリアクリル酸アルキル粉体）、マツモトマイクロスフェアＳ１００、マツモトマイクロスフェアＳ１０１，マツモトマイクロスフェアＳ１０２（いずれも、松本油脂製薬社製のポリアクリル酸アルキル粉体）、ＫＳＰ−１００、ＫＳＰ−１０１、ＫＳＰ−１０２（いずれも、信越化学工業社製のシリコーン粉体）等が挙げられる。これらは、一種又は二種以上を適宜選択、あるいは複合化して用いることができる。
【００１４】
本発明の圧縮成型固形粉末化粧料への弾性粉体の配合量は、０．５〜７％であり、好ましくは１〜５％である。この範囲であれば、塗布時の滑らかさ等の使用感を向上させる効果に非常に優れたものが得られる。弾性粉体の配合量が０．５％未満の場合塗布時のなめらかな感触を十分に発揮することができず、７％を超える場合は、十分な耐衝撃性ある圧縮成型固形粉末化粧料が得られない。
【００１５】
本発明で用いる液状油は、感触調整剤、粉体同士の結合剤、肌への付着性向上剤として用いられるものであり、室温にて液状のものである。この液状油としては、例えば、流動パラフィン、スクワラン等の炭化水素類、トリベヘン酸グリセリル、ロジン酸ペンタエリトリットエステル、ホホバ油、イソオクタン酸セチル、ミリスチン酸イソプロピル、トリオクタン酸グリセリル、トリイソステアリン酸ジグリセリル等のエステル類、オリーブ油、ヒマシ油、ミンク油等の油脂類、ラノリン脂肪酸イソプロピル、ラノリンアルコール等のラノリン誘導体類、Ｎ−ラウロイル−Ｌ−グルタミン酸ジ（コレステリル・ベヘニル・オクチルドデシル）等のアミノ酸誘導体類、ジメチルポリシロキサン、メチルフェニルポリシロキサン等のシリコーン類、パーフルオロポリエーテル、パーフルオロデカン、パーフルオロオクタン等のフッ素系油剤類等が挙げられ、これらより一種又は二種以上を用いることができる。
【００１６】
本発明の圧縮成型固形粉末化粧料への液状油の配合量は、２〜１５％であり、好ましくは５〜１３％である。液状油をこの範囲で配合すると、ケーキングが生じず、使用感が良好な固形粉末化粧料を得ることができる。２％未満の場合は、粉体同士の結合性が低下し、また肌への付着性が劣り、また経時的な皮脂ぬれによる色くすみ抑制効果が損なわれ、１５％を超える場合は、十分な伸び広がりのなめらかさが得られず、またケーキングを生じる。
【００１７】
本発明に用いる平均粒子径１〜３０μｍのポリエチレンテレフタレート微粉砕粉末は、ポリエチレンテレフタレートを微粉砕して得た粉末である。例えば、結晶質と非晶質とからなるポリエチレンテレフタレートを、水酸化ナトリウムなどの解重合触媒の存在下又は不存在でエチレングリコールと接触せしめ、その非晶質部分を解重合させて溶出させ、多孔質状ポリエチレンテレフタレートとなし、この多孔質状ポリエチレンテレフタレートをロッドミル、ボールミル、ハンマーミル、円盤型ミル、ジェットミルなどの粉砕機で平均粒径１〜３０μｍに微粉砕して得ることができる(特開２００６−３２８２５１号公報、特許文献８参照)。また、ポリエチレンテレフタレート微粉砕粉末は、ポリエチレンテレフタレート樹脂を結晶化させ、まず平均粒径が５００μｍ程度になるまで粗粉砕し、その後冷風を供給しつつ平均粒径１０〜３０μｍ微粉砕して得ることもできる (特開２００７−７７２５９号公報参照)。
【００１８】
本発明で用いるポリエチレンテレフタレート微粉砕粉末は、粉砕により微粒化されたポリエチレンテレフタレートであるから、その形状は不定形である。本発明で用いる弾性粉体は圧縮成型性が劣り、これを含有する圧縮成型固形粉末化粧料は耐衝撃性が劣るが、ポリエチレンテレフタレート微粉砕粉末を配合することにより、この圧縮成型固形粉末化粧料の耐衝撃性を向上させることができる。ポリエチレンテレフタレート微粉砕粉末の平均粒子径は、１〜３０μｍであり、好ましくは５〜１０μｍである。ポリエチレンテレフタレート微粉砕粉末の平均粒子径が１μｍ未満の場合、塗布時のなめらかな感触を十分に発揮することができず、３０μｍを超える場合、耐衝撃性を十分に向上させることができない。このポリエチレンテレフタレート微粉砕粉末の市販品としてはスノーリーフＰ（オーケン社製）などがある。
【００１９】
本発明の圧縮成型固形粉末化粧料へのポリエチレンテレフタレート微粉砕粉末の配合量は、２０〜７５％であり、好ましくは２５〜６０％である。ポリエチレンテレフタレート微粉砕粉末の配合量が２０％未満の場合は、固形粉末化粧料の圧縮成型性を向上させて、これに十分な耐衝撃性を付与することはできない。また７５％を超える場合は、十分な化粧効果を有する固形粉末化粧料が得られない。ポリエチレンテレフタレート微粉砕粉末は、皮脂に接したときの色くすみの程度が小さい性質がある。そのため、２０〜７５％と多量に配合しても、経時での皮脂ぬれによる色くすみを低減できる。また、５０〜７５％の配合により、製剤全体として固体触媒活性の低下が期待できる。したがって、経時での皮脂濡れによる色くすみを抑制して、耐衝撃性のよい、また製剤全体として固体触媒活性の低い圧縮成型固形粉末化粧料を得ることができる。
【００２０】
本発明の圧縮成型固形粉末化粧料には、上記の成分のほかに、固形油粉末を配合するのが好ましい。この固形油粉末は、圧縮成型したときに粒子同士が融着することにより、粉体の結合剤として機能する粉末である。本発明の圧縮成型固形粉末化粧料に固形油粉末を配合することにより、その成形性がさらに向上し、そのため特に落下強度を向上させることができる。この固形油粉末は、上記の液状油に溶解しなく、融点が８５〜１２５℃の固形油の粉末が好ましい。特に、融点８５〜１２５℃の炭化水素ワックスを微粉砕して得られる粉末が好ましい。融点が８５〜１２５℃である炭化水素ワックスは、ポリエチレンワックス、エチレン・プロピレンコポリマー、パラフィンワックス、フィッシャートロプシュワックス、マイクロクリスタリンワックス、及びカルナウバワックス等の植物由来のワックス類等が挙げられ、これらを一種又は二種以上用いることができる。
【００２１】
これらの炭化水素ワックスを粉砕するには、公知の微粉砕方法である機械的粉砕方法又は化学的粉砕方法、或いは機械的粉砕と化学的粉砕を複合した粉砕方法が使用可能である。具体的には、機械的粉砕方法として、ジェットミル、ハンマーミル、ピンミル、ボールミル、ビーズミル等が挙げられる。化学的粉砕方法としては、前記炭化水素ワックスを適当な溶媒に溶かし溶液としたものを噴霧乾燥する方法や、その溶液から炭化水素ワックスを相分離させる方法、又は、その溶液を水と乳化しマイクロエマルジョンとして乾燥させる方法等が挙げられる。粉砕後、必要に応じて、目的の平均粒子径を得るまで炭化水素ワックスを分級することも可能である。
【００２２】
固形油粉末の平均粒子径は０．０５〜２０μｍが好ましく、更に好ましくは３〜５μｍである。平均粒子径がこの範囲であると、成形性が特に良好となり、耐衝撃性が特に優れる固形粉末化粧料を得ることができる。固形油粉末の形状は非球状又は不定形が好ましい。球状では圧縮成型固形粉末化粧料の成形性向上効果が低く、非球状の方が圧縮成型固形粉末化粧料の成形性の向上や強度の向上等の効果が優れている。固形油粉末として、ＰＲＥＳＳ−ＡＩＤ−ＸＰ（平均粒径３μｍ）、ＰＲＥＳＳ−ＡＩＤ−ＳＰ（平均粒径６μｍ）（何れも、ＰＲＥＳＰＥＲＳＥ社製）等の市販品が用いられる。また、特開２０００−７２６２４号公報記載の方法で製造された非球状固形油粉末等も用いられる。
【００２３】
本発明の圧縮成型固形粉末化粧料における固形油粉末の配合量は０．０５〜１％が好ましく、更に好ましくは０．１〜０．５％である。固形油粉末をこの範囲で配合すれば、取れが良好で耐衝撃性に優れた圧縮成型固形粉末化粧料が得られる。
【００２４】
本発明の圧縮成型固形粉末化粧料には、上記成分以外に、他の粉体を配合できる。本発明に配合可能な粉体は、着色剤、隠蔽剤（メーキャップ効果）、感触調整剤、賦形剤、紫外線遮蔽剤、パール剤等の目的で用いられるものであり、通常の化粧料に用いられる粉体が用いられ、板状、球状、針状等の形状、煙霧状、微粒子、顔料級等の粒子径、多孔質、無孔質等の粒子構造等により限定されず、無機粉体類、有機粉体類、色素粉体類、複合粉体類等が挙げられる。具体的には、酸化チタン、黒色酸化チタン、コンジョウ、群青、ベンガラ、黄酸化鉄、黒酸化鉄、酸化亜鉛、酸化アルミニウム、無水ケイ酸、酸化マグネシウム、酸化ジルコニウム、炭酸マグネシウム、炭酸カルシウム、酸化クロム、水酸化クロム、カーボンブラック、ケイ酸アルミニウム、ケイ酸マグネシウム、ケイ酸アルミニウムマグネシウム、タルク、マイカ、合成マイカ、セリサイト、カオリン、炭化珪素、硫酸バリウム、窒化硼素等の無機粉体類、ポリメチルセスキオキサン、ポリスチレン、アクリロニトリル−メタクリル酸共重合体、塩化ビニリデン−メタクリル酸共重合体、ポリエチレン、ウールパウダー、シルクパウダー、結晶セルロースパウダー、Ｎ−アシルリジンパウダー等の有機粉体類、有機タール系顔料、有機色素のレーキ顔料等の色素粉体類、微粒子酸化チタン被覆マイカチタン、微粒子酸化亜鉛被覆マイカチタン、硫酸バリウム被覆マイカチタン、酸化チタン含有無水ケイ酸、酸化亜鉛含有無水ケイ酸等の複合粉体等が挙げられ、これらより一種又は二種以上を用いることができる。
【００２５】
上記の粉体のうち、金属酸化物粉体（金属酸化物複合粉体を含む）は、固体触媒活性が高く、これらを配合した化粧料は、製剤の全体としての固体触媒活性が高くなり、化粧料中の油剤などの他の成分を変色・劣化させる。本発明の圧縮成型固形粉末化粧料においては、固体触媒活性が極めて低いポリエチレンテレフタレート微粉砕粉末を配合したため、金属酸化物粉体が配合されていても、製剤全体としての固体触媒活性が低くなり、化粧料中の油剤などの他の成分を変色・劣化を抑制できる。また、金属酸化物粉体は固体触媒活性が高いので、これを比較的多量に配合する場合は、表面処理を施して、表面処理金属酸化物粉体にして、固体触媒活性を低下させて用いるのが好ましい。この表面処理は、表面処理剤を金属酸化物粉体の表面に固着させ、その表面の一部又は全部を表面処理剤で被覆する処理である。
【００２６】
上記の表面処理は、例えば、二酸化ケイ素処理、酸化アルミニウム処理、ジメチルポリシロキサン、メチルハイドロジェンポリシロキサン、トリメチルシロキシケイ酸等のシリコーン化合物による処理、パーフルオロポリエーテルリン酸、パーフルオロアルキルリン酸、弗素変性シリコーン等の弗素化合物による処理、ラウリン酸亜鉛等の金属石鹸処理、Ｎ−長鎖アシルアミノ酸等のアミノ酸処理、高級脂肪酸、高級アルコール、エステル、ワックス等の油処理、水素添加リン脂質による処理、シランカップリング剤であるＮ−オクチルシリル化処理、チタネートカップリング剤であるイソプロピルトリイソステアロイルチタネート処理等が挙げられる。この中で特に好ましい表面処理は、二酸化ケイ素処理や酸化アルミニウム処理にて処理後、さらにイソプロピルトリイソステアロイルチタネート処理や水素添加リン脂質にて処理する表面処理である。
【００２７】
表面処理金属酸化物粉体の製造方法は、例えば、適当なミキサーによって撹拌されている金属酸化物粉体にイソプロピルアルコール、水素添加リン脂質を混合した後、攪拌し、次いで、１２０℃にて減圧乾燥し、溶媒であるイソプロピルアルコールを除去、水素添加リン脂質処理粉体を得る方法が挙げられる。また、別の方法例としては、適当なミキサーによって撹拌されている金属酸化物粉体と水とを混合した後、イソプロピルトリイソステアロイルチタネートを液滴下もしくはスプレー噴霧にて加え、その後一定時間高速攪拌する。次いで、撹拌を続けながら８０〜２５０℃で水を加熱蒸発除去し、粉砕した後８０〜２５０℃で加熱熟成させる方法が挙げられる。表面処理剤の金属酸化物粉体への被覆量は、被覆される金属酸化物粉体に対して０．０１〜５％であるのが好ましく、より好ましくは０．０２〜３．０％である。この被覆量が０．０１％よりも少ない場合には、十分な固体触媒抑制効果を具備することができない。一方、この被覆量が５．０％を越えると、処理剤特有の匂いが生じたり、処理剤が金属酸化物の表面に固着されずに、それ自体が析出してしまうので好ましくない。
【００２８】
なお、上記に列挙した粉体のうちのタルクは、成形性に優れており、その配合により固形粉末化粧料に耐衝撃性を付与できるが、皮脂でぬれると色くすみする性質がある。そのため、タルクを用いるときには、そのタルクの配合量は、ポリエチレンテレフタレート微粉砕粉末の倍量より少ない量にする。ポリエチレンテレフタレート微粉砕粉末の倍量以上では、皮脂ぬれによる色くすみ抑制効果が損なわれる。タルクの平均粒子径は２〜２０μｍが好ましい。また、タルクは、その固体触媒活性がポリエチレンテレフタレート微粉砕粉末より高いので、製剤全体としての固体触媒活性を低下させる効果は、ポリエチレンテレフタレート微粉砕粉末より小さい。タルクはフッ素化合物、シリコーン化合物、界面活性剤等の通常公知の処理剤により表面処理を施して用いてもよい。
【００２９】
本発明の圧縮成型固形粉末化粧料には、前記成分の他に、通常の化粧料に使用される成分として、界面活性剤、油ゲル化剤、水溶性高分子、トリメチルシロキシケイ酸等の油溶性被膜形成剤、ペースト油、水性成分、パラオキシ安息香酸誘導体、フェノキシエタノール等の防腐剤、ビタミン類、美容成分、香料等を本発明の効果を損なわない範囲で適宜配合することができる。
【００３０】
本発明の圧縮成型固形粉末化粧料に配合可能な界面活性剤としては、分散剤、感触調整剤等の目的で用いられるものである。このような界面活性剤としては、グリセリン脂肪酸エステルおよびそのアルキレングリコール付加物、ポリグリセリン脂肪酸エステルおよびそのアルキレングリコール付加物、プロピレングリコール脂肪酸エステルおよびそのアルキレングリコール付加物、ソルビタン脂肪酸エステルおよびそのアルキレングリコール付加物、ソルビトールの脂肪酸エステルおよびそのアルキレングリコール付加物、ポリアルキレングリコール脂肪酸エステル、ポリオキシアルキレン変性シリコーン、ポリオキシアルキレンアルキル共変性シリコーン等の非イオン性界面活性剤類、アルキルベンゼン硫酸塩、アルキルスルホン酸塩、α−オレフィンスルホン酸塩、ジアルキルスルホコハク酸塩、α−スルホン化脂肪酸塩、アシルメチルタウリン塩、Ｎ−メチル−Ｎ−アルキルタウリン塩、ポリオキシエチレンアルキルエーテル硫酸塩、ポリオキシエチレンアルキルフェニルエーテル硫酸塩、アルキル燐酸塩、ポリオキシエチレンアルキルエーテル燐酸塩、ポリオキシエチレンアルキルフェニルエーテル燐酸塩、Ｎ−アシルアミノ酸塩、Ｎ−アシル−Ｎ−アルキルアミノ酸塩等の陰イオン性界面活性剤類、アルキルアミン塩、ポリアミンおよびアルカノイルアミン脂肪酸誘導体、アルキルアンモニウム塩、脂環式アンモニウム塩等の陽イオン性界面活性剤類、レシチン、Ｎ，Ｎ−ジメチル−Ｎ−アルキル−Ｎ−カルボキシメチルアンモニウムベタイン等の両性界面活性剤等が挙げられ、これらより一種又は二種以上を用いることができる。
【００３１】
本発明の圧縮成型固形粉末化粧料に配合可能な油ゲル化剤としては、通常の化粧料に用いられるものであれば何れでもよく、例えば、デキストリン脂肪酸エステル、蔗糖脂肪酸エステル、デンプン脂肪酸エステル、１２−ヒドロキシステアリン酸、ステアリン酸カルシウム等が挙げられ、これらより一種又は二種以上を用いることができる。
【００３２】
本発明の圧縮成型固形粉末化粧料に配合可能な水溶性高分子としては、肌への付着性向上、化粧持続性向上、感触改良等を目的で用いられるものである。このような水溶性高分子としては、メチルセルロース、ヒドロキシメチルセルロース、ヒドロキシエチルセルロース、ヒドロキシプロピルセルロース、カルボキシメチルセルロース等のセルロース誘導体類、アルギン酸ソーダ、カラギーナン、クインスシードガム、寒天、ゼラチン、キサンタンガム、ローカストビーンガム、ペクチン、ジェランガム等の天然高分子類、ポリビニルアルコール、カルボシキビニルポリマー、アルキル付加カルボシキビニルポリマー、ポリアクリル酸ソーダ、ポリメタクリル酸ソーダ、ポリアクリル酸グリセリンエステル、ポリビニルピロリドン等の合成高分子類等が挙げられ、これらより一種又は二種以上を用いることができる。
【００３３】
本発明の圧縮成型固形粉末化粧料に配合可能なペースト油としては、通常の化粧料に用いられるものであれば何れでもよく、例えば、ワセリン、ポリイソブチレン、ポリブテン、ジペンタエリトリット脂肪酸エステル等が挙げられ、これらより一種又は二種以上を用いることができる。
【００３４】
本発明の圧縮成型固形粉末化粧料の製造方法は、特に限定されないが、弾性粉体、液状油、ポリエチレンテレフタレート微粉砕粉末及びその他の粉体を混合し均一に分散し、これを金属製や樹脂製の皿状容器に充填し圧縮成型（プレス成型）する。
【００３５】
本発明の圧縮成型固形粉末化粧料は、粉体を主成分とし、これに油剤等を分散させた組成物を、皿等の容器に充填し圧縮成型して得られる化粧料で、ファンデーション、白粉、頬紅、アイシャドウ、アイブロウ等のメーキャップ化粧料やボディパウダーや制汗パウダーなどのスキンケア化粧料等が挙げられる。また、本発明の圧縮成型固形粉末化粧料は、表面を平面状（平ら状）に成形するものの他に、表面を立体状、例えばドーム状、球状、半球状、円錐状、角錐状、ダイヤモンドカット状等の多種多様な立体形状に成形することができる。
【００３６】
実施例１〜７及び比較例１〜８：固形粉末ファンデーション
表１に示す組成の固形粉末ファンデーションを下記方法により調製し、「塗布時の滑らかさ」、「落下強度」、「経時での色くすみ抑制」の各項目について、以下に示す評価方法及び判定基準により評価判定し、結果を併せて表１に示した。
【００３７】
【表１】
2009256318.tif 000002
【００３８】
注１：スノーリーフＰ（平均粒子径７μｍ：オーケン社製）
注２：球状シリコーン：ＫＳＰ−１００（硬さ３０、平均粒子径：５．５μｍ）（信越化学工業社製）
注３：下記の製造方法で製造した不定形固形油粉末 
融点１２０℃のフィッシャー・トロプシュワックスの平均粒子径５ｍｍの球状粒子をミルにて粉砕し、粗粉砕物を得た。この粗粉砕物の平均粒子径をレーザー回折式粒度分布測定装置にて測定した結果６０μｍであった。次に、この粗粉砕物をシングルトラックジェットミルにて更に微粉砕し、平均粒子径３μｍの固形油粉末を得た。この固形油粉末は、電子顕微鏡にて粒子形状を観察した結果、不定形であった。
【００３９】
（製造方法）
Ａ：成分１４〜１５を混合する。
Ｂ：成分１〜１３をヘンシェルミキサー（三井鉱山社製）で均一分散する。
Ｃ：ＢにＡを添加し、混合する。
Ｄ：Ｃをパルベライザーで粉砕する。
Ｅ：Ｄを樹脂皿に充填し、圧縮成型し、固形粉末ファンデーションを得た。
【００４０】
（評価方法１）ぬれによる色変化
皮脂による化粧膜のぬれを想定し、上記実施例及び比較例のそれぞれの調製過程で得たＤの粉砕物とトリイソオクタン酸グリセリルを混合した際の外観色の変化を「経時での色くすみ抑制」効果の指標とした。
[混合方法]
前記Ｄの粉砕物１００％に対してトリイソオクタン酸グリセリルを５％添加し、ヘンシェルミキサー（三井鉱山社製）で３０秒間混合した。
[色差測定方法]
前記混合物を２００ｋｇ／ｃｍ２の圧力にて金皿にプレスし、日本電色色差計Ｓ−２０００を用いてＬ，ａ，ｂ値を測色し、トリイソオクタン酸グリセリル混合前のプレス表面の色（Ｌｂ，ａｂ，ｂｂ）と、混合後のプレス表面の色（Ｌａ，ａａ，ｂａ）より、以下の式により色差ΔＥを求めた。
ΔＥ＝((Ｌａ−Ｌｂ)２＋（ａａ−ａｂ）２＋（ｂａ−ｂｂ）２)０．５
【００４１】
（評価方法２）官能評価
化粧料評価専門パネル２０名に、前記の固形粉末ファンデーションを使用してもらい、塗布後、パネルに通常の生活をしてもらった後、３時間後に色くすみのなさを評価してもらった。「塗布時の滑らかさ」、「経時での色くすみ抑制」の其々の項目について、各自が以下の評価基準に従って７段階評価し、ファンデーション毎に評点を付し、更に全パネルの評点の平均点を用いて、以下の判定基準に従って判定した。
[評価基準]
（評価結果）：（評点）
非常に良好  ：  ６点
良好        ：  ５点
やや良好    ：  ４点
普通        ：  ３点
やや不良    ：  ２点
不良        ：  １点
非常に不良  ：  ０点
[判定基準]
（評点の平均点）    ：  （判定）
５以上                  ：  ◎  非常に良好
３．５以上〜５未満      ：  ○  良好
１．５以上〜３．５未満  ：  △  不良
１．５未満              ：  ×  非常に不良
【００４２】
（評価方法３）落下強度
前記実施例及び比較例の固形粉末ファンデーションをそれぞれ５個用意し、樹脂皿に充填した状態のまま、５０ｃｍの高さからアクリル板上に正立方向で自由落下させ、落下後の表面状態を観察し、ファンデーション毎に以下の評価基準により評点を付し、そしてｎ＝５の評点の平均点を算出し、以下の４段階の判定基準により判定した。
[評価基準]
（内容）                      ：（評点）
変化無し                                  ：  ４
僅かにヒビ割れがあるが、使用性に問題無し  ：  ３
ヒビ割れ、スキマ有り                      ：  ２
大きなヒビ割れやスキマ有り                ：  １
[判定基準]
（ｎ＝５の評点の平均点）：  （判定）
３．５以上              ：  ◎  非常に良好
３以上〜３．５未満      ：  ○  良好
２以上〜３未満          ：  △  不良
２未満                  ：  ×  非常に不良
【００４３】
表１の結果から明らかなように、本発明の実施品である実施例１〜７の固形粉末ファンデーションは、「塗布時の滑らかさ」、「落下強度」、「経時での色くすみ抑制」の全ての項目に優れた固形粉末化粧料であった。一方、実施例1において、ポリエチレンテレフタレート微粉砕粉末を配合しない場合（比較例１）は、実施例1に比し、落下強度が非常に悪く、塗布時の滑らかさに欠け経時で色くすみがあり、良いものが得られなかった。また、ポリエチレンテレフタレート微粉砕粉末の代わりにタルクを配合した場合（比較例２）は、落下強度や使用感について実施例1より劣り、色くすみが激しかった。また、ポリエチレンテレフタレート微粉砕粉末の代わりに球状ポリスチレン粉末を配合した場合（比較例３）は、ポリエチレンテレフタレート微粉砕粉末の代わりにタルクを配合した比較例２よりは、色くすみ抑制効果があがったが、落下強度に劣っていた。また、実施例1において、弾性粉体を配合しない場合（比較例４）は、実施例1に比し、特に塗布時の滑らかさが得られず使用感に劣っていた。また、弾性粉体を多量に配合した場合（比較例５）は、固形に成形することが困難で、官能評価をすることができなかった。更に、実施例1において、液体油を配合しない場合（比較例６）は、固形に成形することが困難で、官能評価をすることはできなかった。また、液体油を少量配合した場合（比較例７）は、固形に成形することはできたが、実施例1に比し、全ての項目に劣っていた。逆に、液状油を多量に配合した場合（比較例８）は、ある程度の落下強度は得られるものの、実施例1に比し、塗布時のなめらかさが得られず、色くすみの抑制が改善されなかった。
なお、色変化の試験に関しては、実際に使用した時の評価と一致するものであった。
【００４４】
実施例８：固形白粉
（成分）                                                      （％）
１．タルク(平均粒径５μｍ)                                  ２０．０
２．ポリエチレンテレフタレート微粉砕粉末（注１）            ３０．０
３．球状ポリスチレン（非弾性粉体）                            ５．０
４．固形油粉末（注３）                                        ０．５
５．ナイロン末（非弾性粉体）（注４）                          ３．０
６．球状ポリアクリル酸アルキル粉体（弾性粉体）（注５）        １．５
７．球状シリコーン粉体（弾性粉体）（注６）                    ０．５
８．ベンガラ                                                  ０．１
９．黄酸化鉄                                                  １．０
１０．黒酸化鉄                                                ０．１
１１．酸化チタン被覆合成金雲母                              １０．０
１２．パラオキシ安息香酸メチル                                ０．３
１３．セリサイト                                              残量
１４．ジメチルポリシロキサン（２０ｍｍ２／ｓ：２５℃）        ４．０
１５．スクワラン                                              ４．０
１６．パーフルオロポリエーテル（注７）                        １．０
注４：ナイロン１２  ＳＰ５００（東レ株式会社製）
注５：マツモトマイクロスフェアＳ１００（平均粒子径：１５μｍ）（松本油脂製薬社製）
注６：トレフィルＥ５０６Ｗ（硬さ：３０、平均粒子径：１〜１５μｍ）(東レ・ダウコーニング・シリコーン社製）
注７：フォンブリン  ＨＣ／０４（ソルベイ  ソレクシス社製）
【００４５】
（製造方法）
Ａ：成分１４〜１６を混合する。
Ｂ：成分１〜１３をヘンシェルミキサー（三井鉱山社製）で均一分散する。
Ｃ：ＢにＡを添加し、混合する。
Ｄ：Ｃをパルベライザーで粉砕する。
Ｅ：Ｄを金皿に充填し、圧縮成型して固形白粉を得た。
得られた固形白粉は、「塗布時の滑らかさ」、「落下強度」、「経時での色くすみ抑制」の全ての項目に優れた固形粉末化粧料であった。
【００４６】
実施例９：固形粉末アイシャドウ
（成分）                                                      （％）
１．タルク(平均粒径１２μｍ)                                  ５．０
２．ポリエチレンテレフタレート微粉砕粉末（注１）            ２０．０
３．酸化チタン被覆合成金雲母（平均粒子径２０μｍ）          ２０．０
４．酸化チタン被覆ガラス末（平均粒子径８０μｍ）            １０．０
５．球状無水ケイ酸（注８）                                    ２．０
６．球状シリコーン粉体（弾性粉体）（注９）                    １．０
７．セリサイト                                                  残量
８．ベンガラ                                                  ４．０
９．黄酸化鉄                                                  ３．０
１０．黒酸化鉄                                                ０．５
１１．パラオキシ安息香酸メチル                                ０．３
１２．固形油粉末（注３）                                      ０．５
１３．流動パラフィン                                          ５．０
１４．ジメチルポリシロキサン（１０ｃｓ）                      ５．０
注８：シリカマイクロビードＰ−１５０５（触媒化成工業社製）
注９：ＫＳＰ−１０１（硬さ：３０、平均粒子径：１２μｍ）（信越化学工業社製）
【００４７】
（製造方法）
Ａ：成分１３〜１４を混合する。
Ｂ：成分１〜１２をヘンシェルミキサーで均一分散する。
Ｃ：ＢにＡを添加し、混合する。
Ｄ：Ｃをパルベライザーで粉砕する。
Ｅ：Ｄを金皿に充填し、圧縮成型して固形粉末アイシャドウを得た。
得られた固形粉末アイシャドウは、「塗布時の滑らかさ」、「落下強度」、「経時での色くすみ抑制」の全ての項目に優れた固形粉末化粧料であった。
【００４８】
実施例１０：固形粉末頬紅
（成分）                                                        （％）
１．ポリエチレンテレフタレート微粉砕粉末（注１）              ２０．０
２．タルク（平均粒径５μｍ）                                  １０．０
３．窒化ホウ素                                                  ５．０
４．ジメチルポリシロキサン２％処理酸化チタン                    ５．０
５．無水ケイ酸（注１０）                                        ３．０
６．ナイロン末（非弾性粉体）（注４）                            ２．０
７．球状シリコーン粉体（弾性粉体）（注２）                      ２．０
８．ベンガラ                                                    ４．０
９．黄酸化鉄                                                    １．０
１０．黒酸化鉄                                                  ０．２
１１．セリサイト                                                  残量
１２．パラオキシ安息香酸メチル                                  ０．３
１３．固形油粉末（注１１）                                      ０．０５
１４．スクワラン                                                ４．０
１５．ジメチルポリシロキサン（２０ｃｓ）                        ４．０
注１０：ゴッドボール  Ｄ１１−７９６Ｃ（鈴木油脂工業社製）
注１１：ＰＲＥＳＳ−ＡＩＤ−ＳＰ（平均粒子径６μｍ：ＰＲＥＳＰＥＲＳＥ社製）
【００４９】
（製造方法）
Ａ：成分１４〜１５を混合する。
Ｂ：成分１〜１３をヘンシェルミキサーで均一分散する。
Ｃ：ＢにＡを添加し、混合する。
Ｄ：Ｃをパルベライザーで粉砕する。
Ｅ：Ｄを金皿に充填し、圧縮成型して固形粉末頬紅を得た。
得られた固形粉末頬紅は、「塗布時の滑らかさ」、「落下強度」、「経時での色くすみ抑制」の全ての項目に優れた固形粉末化粧料であった。
【００５０】
実施例１１：固形粉末アイブロウ
（成分）                                                        （％）
１．ポリエチレンテレフタレート微粉砕粉末（注１）              ３０．０
２．タルク(平均粒径５μｍ)                                    １０．０
３．ポリメタクリル酸メチル粉体（非弾性粉体）（注１２）          ２．０
４．球状シリコーン粉体（弾性粉体）（注２）                      ２．０
５．ベンガラ                                                    ２．０
６．黄酸化鉄                                                    １．０
７．黒酸化鉄                                                    ８．０
８．合成マイカ                                                  ５．０
９．ジメチルポリシロキサン２％処理セリサイト                      残量
１０．パラオキシ安息香酸メチル                                  ０．２
１１．流動パラフィン                                            ４．０
１２．ジメチルポリシロキサン（２０ｃｓ）                        ３．０
１３．ポリイソブチレン                                          １．０
注１２：マツモトマイクロスフェアー  Ｍ１０１(平均粒子径が約１０μｍの球状粒子)（松本油脂製薬社製）
【００５１】
（製造方法）
Ａ：成分１１〜１３を混合する。
Ｂ：成分１〜１０をヘンシェルミキサーで均一分散する。
Ｃ：ＢにＡを添加し、混合する。
Ｄ：Ｃをパルベライザーで粉砕する。
Ｅ：Ｄを金皿に充填し、圧縮成型して固形粉末アイブロウを得た。
得られた固形粉末アイブロウは、「塗布時の滑らかさ」、「落下強度」、「経時での色くすみ抑制」の全ての項目に優れた固形粉末化粧料であった。
【００５２】
実施例１２〜１４及び比較例９〜１０：固形粉末ファンデーション
表２に示す組成の固形粉末ファンデーションを下記方法により調製し、各固形粉末ファンデーションについて、その固体触媒活性を以下に示す測定法で調べた。その結果を併せて表２に示した。
【００５３】
【表２】
2009256318.tif 000003
【００５４】
（製造方法）
Ａ．成分１〜１１をヘンシェルミキサー（三井三池社製）で均一に分散する。
Ｂ．成分１２、１３を均一に混合する。
Ｃ．Ａをヘンシェルミキサーで攪拌しながら、Ｂを添加し、均一分散する。
Ｄ．Ｃをパルベライザーで粉砕する。
Ｅ．Ｄを金皿に充填し、圧縮成型し、固形粉末ファンデーションを得た。
【００５５】
（固体触媒活性の測定法）
各固形粉末ファンデーション２．０ｇとアスタキサンチン溶液（０．５％エチルヘキサン酸グリセリル溶液）２４．０ｇをペイントシェイカー（浅田鉄工株式会社製）にて１０分間撹拌し、得られた混合物の半量を２０００ｒｐｍにて１０分間、さらに３０００ｒｐｍにて５分間遠心分離（Ｈ−３８Ｆ、株式会社コクサン製）を行った。次いで、得られた上澄み溶液を分光光度計（Ｖ−５７０、日本分光株式会社製）にて測定し、アスタキサンチン（吸光ピーク４７６ｎｍ）の吸光度を測定した。さらに、混合物の残りの半量は５０℃の恒温層にて５日間保管し、５日後に上記と同様に遠心分離を行い、上澄み液の吸光度を測定した。アスタキサンチンの褪色率は以下の式で算出した。このアスタキサンチンの褪色率が低いほど、固形粉末状パウダーファンデーションの固体触媒活性が低いことを示す。
褪色率（％）＝［｛（混合直後の吸光度）−（５０℃５日間保管後の吸光度）｝／（混合直後の吸光度）］×１００
【００５６】
表２の実施例１２〜１４及び比較例９〜１０の固形粉末ファンデーションについて、固体触媒活性が高い酸化チタンを配合した実施例１２と比較例９を対比すると、比較例９のタルクに代えてポリエチレンテレフタレート微粉砕粉末を配合した（実施例１２）ことにより、褪色率が４３から４１に低下したことが分かる。また、固体触媒活性を低減させるべく表面処理した酸化チタンを配合した実施例１３と比較例１０を対比すると、比較例１０のタルクに代えてポリエチレンテレフタレート微粉砕粉末を配合した（実施例１３）ことにより、退色率が３４から３０に低下したことが分かる。このように、ポリエチレンテレフタレート微粉砕粉末を配合することにより、褪色率が低下する、すなわち固形粉末ファンデーションの固体触媒活性が低下する。また、実施例１３と実施例１４を対比すると分かるように、ポリエチレンテレフタレート微粉砕粉末の配合量を増加させると、固形粉末ファンデーションの固体触媒活性が低下する。また、実施例１２と実施例１３を対比すると分かるように、酸化チタンを表面処理して配合することにより、固形粉末ファンデーションの固体触媒活性が低下する。